【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
ａ）  少なくとも二つの不飽和側鎖基を含む光重合性化合物；
ｂ）  少なくとも一種のエチレン性不飽和光重合性ポリアルキレンオキシド親水性モノマー；
ｃ）  少なくとも一種の非イオン性界面活性剤；  及び
ｄ）  少なくとも一種の光開始剤、
を含み、更に加えて、少なくとも一種のアミン変性アクリルオリゴマーを含む、組成物。
【請求項２】
ａ）に関して、不飽和側鎖基がエチレン性基である、請求項１の組成物。
【請求項３】
ａ）が、次の化合物（ｉ）〜（ｉｉｉ）からなる群から選択される化合物である、請求項２の組成物。
（ｉ）  次式を有する化合物；
【化１】
2006519404.tif 000001
［式中、Ｒ1及びＲ2は、同一かまたは異なっていることができ、そしてそれぞれ独立して、水素、C1-50アルキル、C6-20アリール、C1-20アルカリール、C1-20アラルキル、C1-10アルコキシ、C3-18シクロアルキル、C2-20アルケニル、2,3−エポキシプロピル、シアノ、及びハロゲンからなる群から選択することができ、但しこの際、前記C1-50アルキル、C6-20アリール、C1-20アルカリール、C1-20アラルキル、C1-10アルコキシ、C3-18シクロアルキル、及びC2-20アルケニルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、
Ｒ3は、水素、C1-50アルキル、C6-20アリール、C1-20アルカリール、C1-20アラルキル、C3-18シクロアルキル、C2-20アルケニル、シアノ、2,3−エポキシプロピル、及びハロゲンからなる群から選択され、但し、前記C1-50アルキル、C6-20アリール、C1-20アルカリール、C1-20アラルキル、C3-18シクロアルキル、及びC2-20アルケニルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、
Ｒ4、Ｒ6及びＲ6aは、同一かまたは異なっていることができ、そして各々独立して、水素、シアノ、C1-50アルキル、C6-20アリール、C1-20アルカリール、C1-20アラルキル、C3-18シクロアルキル、C2-20アルケニル、ハロゲン、各々のオキシアルキル化基中に２〜４個の炭素原子を含むオキシアルキル化基（このオキシアルキル化基は、１〜２０個の繰返し単位であることができ、そして末端は水素またはC1-4アルキルである）、Ｘ、及び−(CH2)n−C(＝O)−OR7（Ｒ7は、水素、C1-50アルキル、C6-20アリール、C1-20アルカリール、C1-20アラルキル、C2-20アルケニル、C5-50炭素環式環、NR7aR7b、2,3−エポキシプロピルから選択され、ｎは０〜３の自然数である）からなる群から選択することができ、但し、前記C1-50アルキル、C6-20アリール、C1-20アルカリール、C1-20アラルキル、C3-18シクロアルキル、C2-20アルケニル及びC5-50炭素環式環は、置換されていないか、またはC3-12シクロアルキル、シアノ、C1-5アルキル、C1-6アルキオキシ、C6-20アリールオキシ、C1-20アラルキルオキシ、2,3−エポキシプロピル、ヒドロキシル、またはハロゲン基の一つもしくは二つ以上によって置換されており、Ｒ7a及びＲ7bはそれぞれ独立して水素またはC1-20アルキルであり、そしてＸは、−C(＝O)−R10または−R60−C(＝O)−CH2−R70であり、但し、Ｒ10は、−O−R11−O−C(＝O)−C(R12)＝CH2、−O−R11−NH−O−C(＝O)−C(R12)＝CH2、及び −NH−R11−O−C(＝O)−C(R12)＝CH2からなる群から選択され、但し、Ｒ11は、線状もしくは分枝状の二価のC1-40アルキレン、または各々のオキシアルキル化基中に２〜４個の炭素原子を含むそれのオキシアルキル化誘導体（これは１〜２０個の繰返し単位であることができる）であり、Ｒ60は、−C(＝O)−W−R11−V−であり、Ｗ及びＶは、それぞれ独立して、Ｏ、ＳまたはＮＲ100から選択され、但し、Ｒ100は水素またはC1-6アルキルであり、Ｒ11は上述の通りであり、Ｒ70は、−C(＝O)−R50または−シアノであり、但しＲ50は水素またはC1-10アルキルであり、
Ｒ12は、水素またはC1-5アルキルであり、
Ｒ5及びＲ5aは、同一かまたは異なっていることができ、それぞれ独立して、水素、C1-50アルキル、C6-20アリール、C1-20アルカリール、C1-20アラルキル、C3-18シクロアルキル、C2-20アルケニル、シアノ、2,3−エポキシプロピル、ハロゲン及びカルボキシからなる群から選択することができ、但し、前記C1-50アルキル、C6-20アリール、C1-18アルカリール、C1-20アラルキル、C2-20アルケニル、及びC3-12シクロアルキルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、そして
Ｒ40は、[   ]j、[   ]k、[   ]e、及び／または [   ]t内に示される部分（[   ]j、[   ]k、[   ]e、及び／または [   ]tと同等と見なし得る部分も含む）と共重合可能な任意のモノマーであり、そしてｊ、ｋ、ｅ、ｔ及びｚは、それぞれ、ｊ、ｋ、ｅ、ｔ及びｚの合計が約２〜約２０の範囲となるような自然数であり、この際、ｊ及びｋはそれぞれ１に等しいかまたは１よりも大きく、そしてｚ、ｅ及び／またはｔは０であることができる］
（ｉｉ）  次式を有する化合物；
【化２】
2006519404.tif 000002
［式中、ｇは３〜１０の整数であり、そしてＸは上に定義した通りである］
（ｉｉｉ）  次式を有する化合物；
【化３】
2006519404.tif 000003
［式中、ｆは、３〜１０の整数であり、Ｒ14及びＲ15は、同一かまたは異なることができ、そしてそれぞれ独立して水素及びC1-20アルキルからなる群から選択することができ、但し、前記C1-20アルキルは、置換されていないかまたはC3-12シクロアルキル、シアノ、C1-5アルキル、またはハロゲン基の一つもしくは二つ以上によって置換されており、そしてＸは上記で定義した通りである］
【請求項４】
ａ）が化合物（ｉ）であり、そしてＲ1が水素であり、そしてＲ2が、置換されていないかまたは一つもしくは二つ以上の次の基、すなわちC3-12シクロアルキル、C1-6アルコキシ、2,3−エポキシプロピル、ヒドロキシル、シアノ、C1-5アルキル、またはハロゲン基によって置換された、C6-20アリールであり；  Ｒ5aが水素であり；  Ｒ6aが水素であり；  Ｒ3が水素であり；  Ｒ4が、−(CH2)n−C(＝O)−OR7であり、但しこの際、Ｒ7は水素であり、そしてｎは０であり；  Ｒ5が水素であり；  Ｒ6がＸであり、但しこの際、Ｘは−C(＝O)−R10であり、但しＲ10は、−O−R11−O−C(＝O)−C(R12)＝CH2であり、Ｒ11は、C2アルキレンであり、Ｒ12は水素であり；  ｅ及びｔがそれぞれ０ではなく、そしてｚが０である、請求項３の組成物。
【請求項５】
ａ）が化合物（ｉ）であり、そしてＲ1が水素であり、そしてＲ2が、置換されていないかまたは一つもしくは二つ以上の次の基、すなわちC3-12シクロアルキル、C1-6アルコキシ、2,3−エポキシプロピル、ヒドロキシル、シアノ、C1-5アルキル、またはハロゲン基で置換された、C6-20アリールであり；  Ｒ5aが水素であり；  Ｒ6aが水素であり；  Ｒ3が水素であり、Ｒ4が−(CH2)n−C(＝O)−OR7であり、但しこの際、Ｒ7は水素であり、そしてｎは０であり；  Ｒ5が水素であり；  Ｒ6がＸであり、この際、Ｘは−C(＝O)−R10であり、この際Ｒ10は、−O−R11−O−C(＝O)−C(R12)＝CH2であり、Ｒ11はC2アルキレンであり、Ｒ12は水素であり；  ｅ、ｔ及びｚがそれぞれ０ではなく；  そしてＲ40が
【化４】
2006519404.tif 000004
であり；  この際、 [   ]z中のＲ3及び[   ]z中のＲ5は水素であり、[   ]z中のＲ4は−(CH2)n−C(＝O)−OR7であり、この際Ｒ7は水素であり、ｎは０であり；  [   ]z中のＲ6は−(CH2)n−C(＝O)−OR7であり、この際Ｒ7は、C1-6アルコキシで置換されたC1-50アルキルであり、そしてｎは０である、請求項３の組成物。
【請求項６】
ａ）が化合物（ｉ）であり、そしてＲ1が水素であり、Ｒ2が、置換されていないか、または一つもしくは二つ以上の次の基、すなわちC3-12シクロアルキル、C1-6アルコキシ、2,3−エポキシプロピル、ヒドロキシル、シアノ、C1-5アルキル、またはハロゲン基によって置換されたC6-20アリールであり；  Ｒ5aが水素であり；  Ｒ6aが水素であり；  Ｒ3が水素であり；  Ｒ4が−(CH2)n−C(＝O)−OR7であり、但しＲ7は、水素であり、そしてｎは０であり；  Ｒ5が水素であり；  Ｒ6がＸであり、但しＸは−C(＝O)−R10であり、この際Ｒ10は−O−R11−O−C(＝O)−C(R12)＝CH2であり、Ｒ11はC2アルキレンであり、Ｒ12は水素であり；  そしてｅ、ｔ及びｚがそれぞれ０である、請求項３の組成物。
【請求項７】
少なくとも一種のエチレン性不飽和光重合性ポリアルキレンオキシド親水性モノマーｂ）が、ジエチレングリコールジアクリレート、トリエチレングリコールジアクリレート、ジエチレングリコールジメタクリレート、トリエチレングリコールジメタクリレート、トリプロピレングリコールジアクリレート、トリプロピレングリコールジメタクリレート、テトラエチレングリコールジアクリレート、テトラエチレングリコールジメタクリレート、ペンタエチレングリコールジアクリレート、ペンタエチレングリコールジメタクリレート、ペンタプロピレングリコールジアクリレート、ペンタプロピレングリコールジメタクリレート、プロポキシル化(3)トリメチロールプロパントリアクリレート、プロポキシル化(6)トリメチロールプロパントリアクリレート、エトキシル化(3)トリメチロールプロパントリアクリレート、エトキシル化(6)トリメチロールプロパントリアクリレート、エトキシル化(9)トリメチロールプロパントリアクリレート、プロポキシル化トリメチロールプロパントリアクリレート、プロポキシル化トリメチロールプロパントリメタクリレート、エトキシル化(2)ビスフェノールAジメタクリレート、エトキシル化(3)ビスフェノールAジアクリレート、エトキシル化(4)ビスフェノールAジメタクリレート、エトキシル化(8)ビスフェノールAジアクリレート、エトキシル化(4)ビスフェノールAジアクリレート、エトキシル化(6)ビスフェノールAジアクリレート、エトキシル化(6)ビスフェノールAジメタクリレート、プロポキシル化(2)ネオペンチルグリコールジアクリレート、プロポキシル化(3)グリセリルトリアクリレート、ポリエチレングリコールジアクリレート、ポリエチレングリコールジメタクリレート、ポリプロピレングリコールジアクリレート、ポリプロピレングリコールジメタクリレート、2−（2−エトキシエトキシ）エチルアクリレート、エトキシル化(4)ペンタエリトリトールテトラアクリレート、高プロポキシル化（5.5）グリセリルトリアクリレート、エトキシル化グリセリルトリアクリレート、及びプロポキシル化(3)グリセリルトリアクリレートからなる群から選択される、請求項３の組成物。
【請求項８】
少なくとも一種の非イオン性界面活性剤ｃ）が、アルコキシル化アルコール、アルコキシル化アルキルフェノール、またはこれらの混合物から選択される、請求項３の組成物。
【請求項９】
少なくとも一種の非イオン性界面活性剤ｃ）が、アルコキシル化アルコールである、請求項８の組成物。
【請求項１０】
アミン変性アクリルオリゴマーが、
【化５】
2006519404.tif 000005
［式中、Ｒ100は、C1-10アルキル、−(EO)aa−、−(PO)aa−または
【化６】
2006519404.tif 000006
であり、ここで、ＥＯはエチレンオキシドであり、ＰＯはプロピレンオキシドであり、ａａは１〜１０の整数であり、Ｒ500及びＲ600は、各々同一かまたは異なることができ、そして各々独立してC1-10アルキルであり；  Ｒ200は水素またはC1-6アルキルであり、そしてＲ300及びＲ400は、各々同一かまたは異なることができ、そして各々独立して水素またはC1-18アルキルであることができ、この際、前記アルキル基は、置換されていないか、またはハロアルキル、C1-4アルコキシ、カルボキシル、アミノ、ヒドロキシル、アリール、スルホニル、アルコキシカルボニル、アミノカルボニルからなる群から選択される少なくとも一種によって置換されており；  そしてｗは１〜１０の整数である］
から選択される、請求項１の組成物。
【請求項１１】
ａ）  次式を有する光重合性化合物；
【化７】
2006519404.tif 000007
［式中、Ｒ1及びＲ2は、同一かまたは異なっていることができ、そしてそれぞれ独立して、水素、C1-50アルキル、C6-20アリール、C1-20アルカリール、C1-20アラルキル、C1-10アルコキシ、C3-18シクロアルキル、C2-20アルケニル、2,3−エポキシプロピル、シアノ、及びハロゲンからなる群から選択することができ、但し、この際、前記C1-50アルキル、C6-20アリール、C1-20アルカリール、C1-20アラルキル、C1-10アルコキシ、C3-18シクロアルキル、及びC2-20アルケニルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、
Ｒ3は、水素、C1-50アルキル、C6-20アリール、C1-20アルカリール、C1-20アラルキル、C3-18シクロアルキル、C2-20アルケニル、シアノ、2,3−エポキシプロピル、及びハロゲンからなる群から選択され、但し、前記C1-50アルキル、C6-20アリール、C1-20アルカリール、C1-20アラルキル、C3-18シクロアルキル、及びC2-20アルケニルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、
Ｒ4、Ｒ6及びＲ6aは、同一かまたは異なっていることができ、そして各々独立して、水素、シアノ、C1-50アルキル、C6-20アリール、C1-20アルカリール、C1-20アラルキル、C3-18シクロアルキル、C2-20アルケニル、ハロゲン、各々のオキシアルキル化基中に２〜４個の炭素原子を含むオキシアルキル化基（このオキシアルキル化基は、１〜２０個の繰返し単位であることができ、そして末端は水素またはC1-4アルキルである）、Ｘ、及び−(CH2)n−C(＝O)−OR7（Ｒ7は、水素、C1-50アルキル、C6-20アリール、C1-20アルカリール、C1-20アラルキル、C2-20アルケニル、C5-50炭素環式環、NR7aR7b、2,3−エポキシプロピルから選択され、ｎは０〜３の自然数である）からなる群から選択することができ、但し、前記C1-50アルキル、C6-20アリール、C1-20アルカリール、C1-20アラルキル、C3-18シクロアルキル、C2-20アルケニル及びC5-50炭素環式環は、置換されていないか、またはC3-12シクロアルキル、シアノ、C1-5アルキル、C1-6アルキオキシ、C6-20アリールオキシ、C1-20アラルキルオキシ、2,3−エポキシプロピル、ヒドロキシル、またはハロゲン基の一つもしくは二つ以上によって置換されており、Ｒ7a及びＲ7bはそれぞれ独立して水素またはC1-20アルキルであり、そしてＸは、−C(＝O)−R10または−R60−C(＝O)−CH2−R70であり、但し、Ｒ10は、−O−R11−O−C(＝O)−C(R12)＝CH2、−O−R11−NH−O−C(＝O)−C(R12)＝CH2、及び −NH−R11−O−C(＝O)−C(R12)＝CH2からなる群から選択され、但し、Ｒ11は、線状もしくは分枝状の二価のC1-40アルキレン、または各々のオキシアルキル化基中に２〜４個の炭素原子を含むそれのオキシアルキル化誘導体（これは１〜２０個の繰返し単位であることができる）であり、Ｒ60は、−C(＝O)−W−R11−V−であり、Ｗ及びＶは、それぞれ独立して、Ｏ、ＳまたはＮＲ100から選択され、但しＲ100は水素またはC1-6アルキルであり、Ｒ11は上述の通りであり、Ｒ70は、−C(＝O)−R50または−シアノであり、但しＲ50は水素またはC1-10アルキルであり、
Ｒ12は、水素またはC1-5アルキルであり、
Ｒ5及びＲ5aは、同一かまたは異なっていることができ、それぞれ独立して、水素、C1-50アルキル、C6-20アリール、C1-20アルカリール、C1-20アラルキル、C3-18シクロアルキル、C2-20アルケニル、シアノ、2,3−エポキシプロピル、ハロゲン及びカルボキシからなる群から選択することができ、但し、前記C1-50アルキル、C6-20アリール、C1-18アルカリール、C1-20アラルキル、C2-20アルケニル、及びC3-12シクロアルキルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、そして
Ｒ40は、[   ]j、[   ]k、[   ]e、及び／または [   ]t内に示される部分（[   ]j、[   ]k、[   ]e、及び／または [   ]tと同等と見なし得る部分も含む）と共重合可能な任意のモノマーであり、そしてｊ、ｋ、及びｚは、それぞれ、ｊ、ｋ、及びｚの合計が約２〜約２０の範囲となるような自然数であり、この際、ｊ及びｋはそれぞれ１に等しいかまたは１よりも大きく、そしてｚは０であることができ、そしてｅは１〜２５の整数である］
ｂ）  ジエチレングリコールジアクリレート、トリエチレングリコールジアクリレート、ジエチレングリコールジメタクリレート、トリエチレングリコールジメタクリレート、トリプロピレングリコールジアクリレート、トリプロピレングリコールジメタクリレート、テトラエチレングリコールジアクリレート、テトラエチレングリコールジメタクリレート、ペンタエチレングリコールジアクリレート、ペンタエチレングリコールジメタクリレート、ペンタプロピレングリコールジアクリレート、ペンタプロピレングリコールジメタクリレート、プロポキシル化(3)トリメチロールプロパントリアクリレート、プロポキシル化(6)トリメチロールプロパントリアクリレート、エトキシル化(3)トリメチロールプロパントリアクリレート、エトキシル化(6)トリメチロールプロパントリアクリレート、エトキシル化(9)トリメチロールプロパントリアクリレート、プロポキシル化トリメチロールプロパントリアクリレート、プロポキシル化トリメチロールプロパントリメタクリレート、エトキシル化(2)ビスフェノールAジメタクリレート、エトキシル化(3)ビスフェノールAジアクリレート、エトキシル化(4)ビスフェノールAジメタクリレート、エトキシル化(8)ビスフェノールAジアクリレート、エトキシル化(4)ビスフェノールAジアクリレート、エトキシル化(6)ビスフェノールAジアクリレート、エトキシル化(6)ビスフェノールAジメタクリレート、プロポキシル化(2)ネオペンチルグリコールジアクリレート、プロポキシル化(3)グリセリルトリアクリレート、ポリエチレングリコールジアクリレート、ポリエチレングリコールジメタクリレート、ポリプロピレングリコールジアクリレート、ポリプロピレングリコールジメタクリレート、2−（2−エトキシエトキシ）エチルアクリレート、エトキシル化(4)ペンタエリトリトールテトラアクリレート、高プロポキシル化（5.5）グリセリルトリアクリレート、エトキシル化グリセリルトリアクリレート、及びプロポキシル化(3)グリセリルトリアクリレートからなる群から選択される少なくとも一種のエチレン性不飽和光重合性ポリアルキレンオキシド親水性モノマー；
ｃ）  アルコキシル化アルコール、アルコキシル化アルキルフェノール、及びこれらの混合物から選択される少なくとも一種の非イオン性界面活性剤；  及び
ｄ）  少なくとも一種の光開始剤、
を含み、更に加えて、少なくとも一種のアミン変性アクリルオリゴマーを含む、組成物。
【請求項１２】
アミン変性アクリルオリゴマーが、
【化８】
2006519404.tif 000008
［式中、Ｒ100は、C1-10アルキル、−(EO)aa−、−(PO)aa−または
【化９】
2006519404.tif 000009
であり、ここで、ＥＯはエチレンオキシドであり、ＰＯはプロピレンオキシドであり、ａａは１〜１０の整数であり、Ｒ500及びＲ600は、各々同一かまたは異なることができ、そして各々独立してC1-10アルキルであり；  Ｒ200は水素またはC1-6アルキルであり、そしてＲ300及びＲ400は、各々同一かまたは異なることができ、そして各々独立して水素またはC1-18アルキルであることができ、この際、前記アルキル基は、置換されていないか、またはハロアルキル、C1-4アルコキシル、カルボキシル、アミノ、ヒドロキシル、アリール、スルホニル、アルコキシカルボニル、アミノカルボニルからなる群から選択される少なくとも一種によって置換されており；  そしてｗは１〜１０の整数である］
から選択される、請求項１１の組成物。
【請求項１３】
ａ）に関連して、Ｒ1が水素であり、そしてＲ2が、置換されていないかまたは一つもしくは二つ以上の次の基、すなわちC3-12シクロアルキル、C1-6アルコキシ、2,3−エポキシプロピル、ヒドロキシル、シアノ、C1-5アルキル、またはハロゲン基で置換された、C6-20アリールであり；  Ｒ5aが水素であり；  Ｒ6aが水素であり；  Ｒ3が水素であり、Ｒ4が−(CH2)n−C(＝O)−OR7であり、但しこの際、Ｒ7は水素であり、そしてｎは０であり；  Ｒ5が水素であり；  Ｒ6がＸであり、この際、Ｘは−C(＝O)−R10であり、この際Ｒ10は、−O−R11−O−C(＝O)−C(R12)＝CH2であり、Ｒ11はC2アルキレンであり、Ｒ12は水素であり；  ｅ、ｔ及びｚがそれぞれ０ではなく；  そしてＲ40が
【化１０】
2006519404.tif 000010
であり；  この際、 [   ]z中のＲ3及び[   ]z中のＲ5は水素であり、[   ]z中のＲ4は−(CH2)n−C(＝O)−OR7であり、この際Ｒ7は水素であり、ｎは０であり；  [   ]z中のＲ6は−(CH2)n−C(＝O)−OR7であり、この際Ｒ7は、C1-6アルコキシで置換されたC1-50アルキルであり、そしてｎは０である、請求項１１の組成物。
【請求項１４】
ａ）に関連して、Ｒ1が水素であり、そしてＲ2が、置換されていないかまたは一つもしくは二つ以上の次の基、すなわちC3-12シクロアルキル、C1-6アルコキシ、2,3−エポキシプロピル、ヒドロキシル、シアノ、C1-5アルキル、またはハロゲン基によって置換された、C6-20アリールであり；  Ｒ5aが水素であり；  Ｒ6aが水素であり；  Ｒ3が水素であり；  Ｒ4が、−(CH2)n−C(＝O)−OR7であり、但しこの際、Ｒ7は水素であり、そしてｎは０であり；  Ｒ5が水素であり；  Ｒ6がＸであり、但しこの際、Ｘは−C(＝O)−R10であり、但しＲ10は、−O−R11−O−C(＝O)−C(R12)＝CH2であり、Ｒ11は、C2アルキレンであり、Ｒ12は水素であり；  ｅ及びｔがそれぞれ０ではなく、そしてｚが０である、請求項１１の組成物。
【請求項１５】
ａ）に関連して、Ｒ1が水素であり、Ｒ2が、置換されていないか、または一つもしくは二つ以上の次の基、すなわちC3-12シクロアルキル、C1-6アルコキシ、2,3−エポキシプロピル、ヒドロキシル、シアノ、C1-5アルキル、またはハロゲン基によって置換されたC6-20アリールであり；  Ｒ5aが水素であり；  Ｒ6aが水素であり；  Ｒ3が水素であり；  Ｒ4が−(CH2)n−C(＝O)−OR7であり、但しＲ7は、水素であり、そしてｎは０であり；  Ｒ5が水素であり；  Ｒ6がＸであり、但しＸは−C(＝O)−R10であり、この際Ｒ10は−O−R11−O−C(＝O)−C(R12)＝CH2であり、Ｒ11はC2アルキレンであり、Ｒ12は水素であり；  そしてｅ、ｔ及びｚがそれぞれ０である、請求項１１の組成物。
【請求項１６】
ａ）  次式を有する光重合性化合物約３０〜約５５重量％；
【化１１】
2006519404.tif 000011
［式中、Ｒ1及びＲ2は、同一かまたは異なっていることができ、そしてそれぞれ独立して、水素、C1-50アルキル、C6-20アリール、C1-20アルカリール、C1-20アラルキル、C1-10アルコキシ、C3-18シクロアルキル、C2-20アルケニル、2,3−エポキシプロピル、シアノ、及びハロゲンからなる郡から選択することができ、但しこの際、前記C1-50アルキル、C6-20アリール、C1-20アルカリール、C1-20アラルキル、C1-10アルコキシ、C3-18シクロアルキル、及びC2-20アルケニルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、
Ｒ3は、水素、C1-50アルキル、C6-20アリール、C1-20アルカリール、C1-20アラルキル、C3-18シクロアルキル、C2-20アルケニル、シアノ、2,3−エポキシプロピル、及びハロゲンからなる群から選択され、但し、前記C1-50アルキル、C6-20アリール、C1-20アルカリール、C1-20アラルキル、C3-18シクロアルキル、及びC2-20アルケニルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、
Ｒ4、Ｒ6及びＲ6aは、同一かまたは異なっていることができ、そして各々独立して、水素、シアノ、C1-50アルキル、C6-20アリール、C1-20アルカリール、C1-20アラルキル、C3-18シクロアルキル、C2-20アルケニル、ハロゲン、各々のオキシアルキル化基中に２〜４個の炭素原子を含むオキシアルキル化基（このオキシアルキル化基は、１〜２０個の繰返し単位であることができ、そして末端は水素またはC1-4アルキルである）、Ｘ、及び−(CH2)n−C(＝O)−OR7（Ｒ7は、水素、C1-50アルキル、C6-20アリール、C1-20アルカリール、C1-20アラルキル、C2-20アルケニル、C5-50炭素環式環、NR7aR7b、2,3−エポキシプロピルから選択され、ｎは０〜３の自然数である）からなる群から選択することができ、但し、前記C1-50アルキル、C6-20アリール、C1-20アルカリール、C1-20アラルキル、C3-18シクロアルキル、C2-20アルケニル及びC5-50炭素環式環は、置換されていないか、またはC3-12シクロアルキル、シアノ、C1-5アルキル、C1-6アルキオキシ、C6-20アリールオキシ、C1-20アラルキルオキシ、2,3−エポキシプロピル、ヒドロキシル、またはハロゲン基の一つもしくは二つ以上によって置換されており、Ｒ7a及びＲ7bはそれぞれ独立して水素またはC1-20アルキルであり、そしてＸは、−C(＝O)−R10または−R60−C(＝O)−CH2−R70であり、但し、Ｒ10は、−O−R11−O−C(＝O)−C(R12)＝CH2、−O−R11−NH−O−C(＝O)−C(R12)＝CH2、及び −NH−R11−O−C(＝O)−C(R12)＝CH2からなる群から選択され、但し、Ｒ11は、線状もしくは分枝状の二価のC1-40アルキレン、または各々のオキシアルキル化基中に２〜４個の炭素原子を含むそれのオキシアルキル化誘導体（これは１〜２０個の繰返し単位であることができる）であり、Ｒ60は、−C(＝O)−W−R11−V−であり、Ｗ及びＶは、それぞれ独立して、Ｏ、ＳまたはＮＲ100から選択され、但し、Ｒ100は水素またはC1-6アルキルであり、Ｒ11は上述の通りであり、Ｒ70は、−C(＝O)−R50または−シアノであり、但しＲ50は水素またはC1-10アルキルであり、
Ｒ12は、水素またはC1-5アルキルであり、
Ｒ5及びＲ5aは、同一かまたは異なっていることができ、それぞれ独立して、水素、C1-50アルキル、C6-20アリール、C1-20アルカリール、C1-20アラルキル、C3-18シクロアルキル、C2-20アルケニル、シアノ、2,3−エポキシプロピル、ハロゲン及びカルボキシからなる群から選択することができ、但し、前記C1-50アルキル、C6-20アリール、C1-18アルカリール、C1-20アラルキル、C2-20アルケニル、及びC3-12シクロアルキルは、置換されていないか、またはC3-12シクロアルキル、シアノ、C1-5アルキル、C1-6アルコキシ、C6-20アリールオキシ、C1-20アラルキルオキシ、2,3−エポキシプロピル、ヒドロキシル、またはハロゲン基の一つもしくは二つ以上によって置換されており、そして
Ｒ40は、[   ]j、[   ]k、[   ]e、及び／または [   ]t内に示される部分（[   ]j、[   ]k、[   ]e、及び／または [   ]tと同等と見なし得る部分も含む）と共重合可能な任意のモノマーであり、そしてｊ、ｋ、及びｚは、それぞれ、ｊ、ｋ及びｚの合計が約２〜約２０の範囲となるような自然数であり、この際、ｊ及びｋはそれぞれ１に等しいかまたは１よりも大きく、そしてｚは０であることができ、そしてｅは１〜２５の整数である］
ｂ）  ジエチレングリコールジアクリレート、トリエチレングリコールジアクリレート、ジエチレングリコールジメタクリレート、トリエチレングリコールジメタクリレート、トリプロピレングリコールジアクリレート、トリプロピレングリコールジメタクリレート、テトラエチレングリコールジアクリレート、テトラエチレングリコールジメタクリレート、ペンタエチレングリコールジアクリレート、ペンタエチレングリコールジメタクリレート、ペンタプロピレングリコールジアクリレート、ペンタプロピレングリコールジメタクリレート、プロポキシル化(3)トリメチロールプロパントリアクリレート、プロポキシル化(6)トリメチロールプロパントリアクリレート、エトキシル化(3)トリメチロールプロパントリアクリレート、エトキシル化(6)トリメチロールプロパントリアクリレート、エトキシル化(9)トリメチロールプロパントリアクリレート、プロポキシル化トリメチロールプロパントリアクリレート、プロポキシル化トリメチロールプロパントリメタクリレート、エトキシル化(2)ビスフェノールAジメタクリレート、エトキシル化(3)ビスフェノールAジアクリレート、エトキシル化(4)ビスフェノールAジメタクリレート、エトキシル化(8)ビスフェノールAジアクリレート、エトキシル化(4)ビスフェノールAジアクリレート、エトキシル化(6)ビスフェノールAジアクリレート、エトキシル化(6)ビスフェノールAジメタクリレート、プロポキシル化(2)ネオペンチルグリコールジアクリレート、プロポキシル化(3)グリセリルトリアクリレート、ポリエチレングリコールジアクリレート、ポリエチレングリコールジメタクリレート、ポリプロピレングリコールジアクリレート、ポリプロピレングリコールジメタクリレート、2−（2−エトキシエトキシ）エチルアクリレート、エトキシル化(4)ペンタエリトリトールテトラアクリレート、高プロポキシル化（5.5）グリセリルトリアクリレート、エトキシル化グリセリルトリアクリレート、及び、プロポキシル化(3)グリセリルトリアクリレートからなる群から選択される少なくとも一種のエチレン性不飽和光重合性ポリアルキレンオキシド親水性モノマー約５〜約３５重量％；
ｃ）  アルコキシル化アルコール、アルコキシル化アルキルフェノール、及びこれらの混合物から選択される少なくとも一種の非イオン性界面活性剤約０．０１〜約４重量％；  及び
ｄ）  少なくとも一種の光開始剤約０．０１〜約４重量％；
を含み、更に加えて、少なくとも一種のアミン変性アクリルオリゴマー約０．１〜約２０重量％を更に含む、組成物。
【請求項１７】
アミン変性アクリルオリゴマーが、
【化１２】
2006519404.tif 000012
［式中、Ｒ100は、C1-10アルキル、−(EO)aa−、−(PO)aa−または
【化１３】
2006519404.tif 000013
であり、ここで、ＥＯはエチレンオキシドであり、ＰＯはプロピレンオキシドであり、ａａは１〜１０の整数であり、Ｒ500及びＲ600は、各々同一かまたは異なることができ、そして各々独立してC1-10アルキルであり；  Ｒ200は水素またはC1-6アルキルであり、そしてＲ300及びＲ400は、各々同一かまたは異なることができ、そして各々独立して水素またはC1-18アルキルであることができ、この際、前記アルキル基は、置換されていないか、またはハロアルキル、C1-4アルコキシ、カルボキシル、アミノ、ヒドロキシル、アリール、スルホニル、アルコキシカルボニル、アミノカルボニルからなる群から選択される少なくとも一種によって置換されており；  そしてｗは１〜１０の整数である］
から選択される、請求項１６の組成物。
【請求項１８】
ａ）に関連して、Ｒ1が水素であり、そしてＲ2が、置換されていないかまたは一つもしくは二つ以上の次の基、すなわちC3-12シクロアルキル、C1-6アルコキシ、2,3−エポキシプロピル、ヒドロキシル、シアノ、C1-5アルキル、またはハロゲン基で置換された、C6-20アリールであり；  Ｒ5aが水素であり；  Ｒ6aが水素であり；  Ｒ3が水素であり、Ｒ4が−(CH2)n−C(＝O)−OR7であり、但しこの際、Ｒ7は水素であり、そしてｎは０であり；  Ｒ5が水素であり；  Ｒ6がＸであり、この際、Ｘは−C(＝O)−R10であり、この際、Ｒ10は、−O−R11−O−C(＝O)−C(R12)＝CH2であり、Ｒ11はC2アルキレンであり、Ｒ12は水素であり；  ｅ、ｔ及びｚがそれぞれ０ではなく；  そしてＲ40が
【化１４】
2006519404.tif 000014
であり；  この際、 [   ]z中のＲ3及び[   ]z中のＲ5は水素であり、[   ]z中のＲ4は−(CH2)n−C(＝O)−OR7であり、この際Ｒ7は水素であり、ｎは０であり；  [   ]z中のＲ6は−(CH2)n−C(＝O)−OR7であり、この際Ｒ7は、C1-6アルコキシで置換されたC1-50アルキルであり、そしてｎは０である、請求項１６の組成物。
【請求項１９】
ａ）に関連して、Ｒ1が水素であり、そしてＲ2が、置換されていないかまたは一つもしくは二つ以上の次の基、すなわちC3-12シクロアルキル、C1-6アルコキシ、2,3−エポキシプロピル、ヒドロキシル、シアノ、C1-5アルキル、またはハロゲン基によって置換された、C6-20アリールであり；  Ｒ5aが水素であり；  Ｒ6aが水素であり；  Ｒ3が水素であり；  Ｒ4が、−(CH2)n−C(＝O)−OR7であり、但しこの際、Ｒ7は水素であり、そしてｎは０であり；  Ｒ5が水素であり；  Ｒ6がＸであり、但しこの際、Ｘは−C(＝O)−R10であり、但しＲ10は、−O−R11−O−C(＝O)−C(R12)＝CH2であり、Ｒ11は、C2アルキレンであり、Ｒ12は水素であり；  ｅ及びｔがそれぞれ０ではなく、そしてｚが０である、請求項１６の組成物。
【請求項２０】
ａ）に関連して、Ｒ1が水素であり、Ｒ2が、置換されていないか、または一つもしくは二つ以上の次の基、すなわちC3-12シクロアルキル、C1-6アルコキシ、2,3−エポキシプロピル、ヒドロキシル、シアノ、C1-5アルキル、またはハロゲン基によって置換されたC6-20アリールであり；  Ｒ5aが水素であり；  Ｒ6aが水素であり；  Ｒ3が水素であり；  Ｒ4が−(CH2)n−C(＝O)−OR7であり、但しＲ7は、水素であり、そしてｎは０であり；  Ｒ5が水素であり；  Ｒ6がＸであり、但しＸは−C(＝O)−R10であり、この際、Ｒ10は−O−R11−O−C(＝O)−C(R12)＝CH2であり、Ｒ11はC2アルキレンであり、Ｒ12は水素であり；  そしてｅ、ｔ及びｚがそれぞれ０である、請求項１６の組成物。
【請求項２１】
１）  請求項３の組成物の層を基材上に供し；
２）  前記の層を化学線でパターン状に像様露光して、露光された所のフォトレジストの溶解性を変化させ；  及び
３）  前記フォトレジストを現像してパターンを形成する、
ことを含む、フォトレジストのパターンを形成する方法。
【請求項２２】
組成物が、少なくとも一種のアミン変性アクリルオリゴマーを更に含む、請求項２１の方法。
【請求項２３】
１）  請求項３の組成物の層を基材上に供し；
２）  レジスト組成物の前記層を放射線で像様露光し；
３）  前記レジストを現像して、所望のパターンのバイヤを形成し；
４）  前記バイヤ中に導電性材料を堆積させて、所望のパターンの電気配線を形成し；  及び
５）  前記レジストを除去する；
ことを含む、基材上にパターンを形成する方法。
【請求項２４】
組成物が、少なくとも一種のアミン変性アクリルオリゴマーを更に含む、請求項２３の方法。